(57)【特許請求の範囲】
【請求項１】
集電体と、
この集電体の表面に電気メッキ法により積層されたスズ−鉄合金皮膜とを有し、
スズ−鉄合金皮膜の鉄含有量が０．１質量％以上１５質量％以下であるリチウム二次電池用負極。
【請求項２】
請求項１に記載のリチウム二次電池用負極と、電解質と、正極とを備えるリチウム二次電池。
【請求項３】
上記電解質を構成する電解質塩として、ヘキサフルオロリン酸リチウム、過塩素酸リチウム、テトラフルオロホウ酸リチウム、トリフルオロメタンスルホン酸リチウム及びトリフルオロメタンスルホン酸イミドリチウムからなる群より選択される１種又は２種以上のものが用いられている請求項２に記載のリチウム二次電池。
【請求項４】
上記電解質を構成する溶媒として、プロピレンカーボネート、エチレンカーボネート、ジメチルカーボネート、ジエチルカーボネート及びγ−ブチロラクトンからなる群より選択される１種又は２種以上のものが用いられている請求項２又は３に記載のリチウム二次電池。
【発明の詳細な説明】
【０００１】
【発明の属する技術分野】
本発明は、リチウム二次電池用負極及びこの負極を用いたリチウム二次電池に関するものである。
【０００２】
【従来の技術】
近年、ノートパソコン、携帯電話などの携帯電子機器の普及に伴い、これらの機器をより軽量化し、かつ、長時間の使用を可能とするため、電源として使用される二次電池の小型化及び高エネルギー密度化が要求されている。二次電池としては、従来、ニッケル−カドミウム電池、ニッケル−水素電池などが主流であったが、上記小型化及び高エネルギー密度化の要請から、リチウム二次電池の使用が増大する傾向にある。
【０００３】
かかるリチウム二次電池は、現在、正極としてコバルト酸リチウムが、負極としてカーボン電極が、電解質としてプロピレンカーボネートなどの有機溶媒にリチウムイオンを溶解させた非水電解液が一般的に使用されており、さらに電解質か正極にポリマーが用いられるポリマーリチウム二次電池も開発されている。
【０００４】
【発明が解決しようとする課題】
上記リチウム二次電池の負極にカーボン電極を使用すると、充電時にリチウムイオンがカーボン層間に取り込まれるため、充放電反応において、電極の体積変化は、見かけ上少ない特徴を有する。しかし、カーボン電極では、使用可能な電流密度が低く、また、容量密度も理論値が３７２ｍＡｈ／ｇと低く、さらに、製造工程が複雑で、歩留まりが低いため、製造コストが増大する短所を有する。
【０００５】
一方、容量密度が最も大きいのは金属リチウムであり、金属リチウムの容量密度は理論値が３８６０ｍＡｈ／ｇと高く、カーボン電極の１０倍以上の充放電容量を有する。しかし、金属リチウムをリチウム二次電池の負極として使用した場合、充放電反応の繰り返しに伴って、リチウムデンドライトが成長し、電極間の短絡やセパレーターの破壊などが発生する。その結果、リチウム二次電池の充放電サイクル効率が急激に低下し、かつ、電池の安全性も低下するという不都合がある。
【０００６】
本発明はこれらの不都合に鑑みてなされたものであり、電流密度及びエネルギー密度が高く、充放電サイクル特性に優れ、かつ、製造が比較的容易なリチウム二次電池用負極及びこれを用いたリチウム二次電池の提供を目的とするものである。
【０００７】
【課題を解決するための手段】
上記課題を解決するためになされたリチウム二次電池用負極に係る発明は、集電体と、この集電体の表面に電気メッキ法により積層されたスズ合金皮膜とを有しており、このスズ合金皮膜の合金成分として、鉄が用いられていることを特徴とするリチウム二次電池用負極である。
【０００８】
当該リチウム二次電池用負極を用いたリチウム二次電池によれば、当該負極の集電体表面に積層された上記スズ合金皮膜がリチウムを吸蔵できることから、金属リチウムと比較して、充放電容量は若干低下するが、充放電時におけるリチウムデンドライトの発生を抑制し、電池の安全性を向上させることが可能である。また、集電体表面にスズ単体の皮膜を積層した場合には、スズ皮膜からウィスカーが発生し、電極間が短絡するおそれがあるが、当該リチウム二次電池の負極のようにスズ皮膜に鉄を合金化させることによって、ウィスカーの発生を防止することができる。さらに、合金成分の鉄は、スズめっき皮膜中に分散し、充放電反応に伴う体積の変化によってスズ粒子が集電体から脱落するのを防止する。また、集電体表面へのスズ合金皮膜の積層方法として電気メッキ法を採用することから、スズ合金皮膜と集電体との密着性がよく、大きな面積の積層が容易かつ安価になる。
【０００９】
上記スズ合金皮膜において、充放電容量の低下防止等の観点から、合金成分である鉄の含有量は３０質量％以下が好ましく、０．１質量％以上１５質量％以下が特に好ましい。
【００１０】
上記リチウム二次電池における電解質を構成する電解質塩としては、ヘキサフルオロリン酸リチウム、過塩素酸リチウム、テトラフルオロホウ酸リチウム、トリフルオロメタンスルホン酸リチウム及びトリフルオロメタンスルホン酸イミドリチウムからなる群より選択されるｌ種又は２種以上のものを用いるとよい。これらの物質は、電気的陰性度が高く、イオン化しやすいことから、充放電サイクル特性に優れ、二次電池の充放電容量を向上させることができる。
【００１１】
また上記リチウム二次電池における電解質を構成する溶媒としては、プロピレンカーボネート、エチレンカーボネート、ジメチルカーボネート、ジエチルカーボネート及びγ−ブチロラクトンからなる群より選択される１種又は２種以上のものを用いるとよい。これらの溶媒は、上述のリチウム塩、つまりヘキサフルオロリン酸リチウム、過塩素酸リチウム、テトラフルオロホウ酸リチウム、トリフルオロメタンスルホン酸リチウム及びトリフルオロメタンスルホン酸イミドリチウムの溶媒として好適であり、これらを安定して解離させることができる。
【００１２】
【発明の実施の形態】
以下、本発明の実施の形態を詳説する。当該リチウム二次電池は、正極、負極及び電解質を主要構成要素とする。
【００１３】
当該リチウム二次電池の正極としては、コバルト酸リチウム、ニッケル酸リチウム、マンガン酸リチウムなどが用いられる。
【００１４】
当該リチウム二次電池の負極は、銅板等からなる集電体と、この集電体の表面に積層されたスズ合金皮膜とを有するものである。このスズ合金皮膜の合金成分としては、鉄が用いられる。当該スズ合金皮膜は、スズがリチウムを吸蔵できるためにリチウム二次電池の負極として使用でき、かつ、金属リチウムを負極として使用した場合のように充放電時にリチウムデンドライトが生成してしまう不都合を防止でき、さらに鉄との合金化により、スズ皮膜からのスズウィスカーの発生を抑制する。また、合金成分の鉄はスズめっき皮膜中に分散し、充放電反応に伴う体積の変化により、スズ粒子が集電体から脱落するのを防止する。
【００１５】
上記スズ合金皮膜における鉄の含有量としては、３０質量％以下が好ましく、０．１質量％以上１５質量％以下が特に好ましい。これは、鉄含有量を上記範囲よりも大きくすると、電位も貴な方向ヘシフトし、充放電容量も低下するからであり、逆に、鉄の含有量が上記範囲より小さいと、上述の合金化による効果を奏することができないからである。
【００１６】
かかる集電体の表面へのスズ合金皮膜の積層方法としては、電気メッキ法が好適である。この電気メッキ法によれば、集電体表面へのスズ合金皮膜の密着性がよく、スズ合金皮膜表面の平滑度が向上でき、さらに大きな面積の積層が容易かつ安価になる。
【００１７】
当該リチウム二次電池の電解質はリチウムイオンを含有する必要があることから、その電解質塩としてはリチウム塩が好適である。このリチウム塩としては、具体的には、ヘキサフルオロリン酸リチウム、過塩素酸リチウム、テトラフルオロホウ酸リチウム、トリフルオロメタンスルホン酸リチウム及びトリフルオロメタンスルホン酸イミドリチウムからなる群より選択される１種又は２種以上のものを用いることができる。上記のリチウム塩は、電気的陰性度が高くイオン化しやすいことから、充放電サイクル特性に優れ、充放電容量を向上させることができる。
【００１８】
また上記電解質の溶媒としては、プロピレンカーボネート、エチレンカーボネート、ジメチルカーボネート、ジエチルカーボネート、γ一ブチロラクトンからなる群より選択される１種又は２種以上のものを用いることができ、特にプロピレンカーボネート単体、エチレンカーボネートとジエチルカーボネートとの混合物又はγ−ブチロラクトン単体が好適である。なお、上記エチレンカーボネートとジエチルカーボネートとの混合物の混合比は１０％以上９０％以下の範囲で任意に調整することができる。
【００１９】
上述の構造のリチウム二次電池によれば、下記化学式に示す充放電反応により二次電池として機能する。
【００２０】
【化１】
0004206441.tif 000002
【００２１】
なお、上記化学式の式（１）、式（２）、式（３）はそれぞれ正極としてコバルト酸リチウム、ニッケル酸リチウム、マンガン酸リチウムを用いた場合の正極における充放電反応を示す。当該リチウム二次電池は、４５０ｍＡｈ／ｇ以上の充放電容量が得られ、実用化されているカーボン負極のリチウム二次電池の充放電容量より大きくなる。
【００２２】
【実施例】
以下、実施例に基づき本発明を詳述するが、この実施例の記載に基づいて本発明が限定的に解釈されるべきものではないことはもちろんである。
【００２３】
（１）実験１
［参考例１］
図ｌに示すように、銅板表面に約ｌμｍ厚のスズ−１．０％銅合金皮膜を電気メッキ法により形成した負極１と、金属リチウムからなる正極２と、電解質３とを装備した実施例１の実験用リチウム二次電池を得た。この電解質３は、プロピレンカーボネートの溶媒に１Ｍのトリフルオロメタンスルホン酸リチウムの電解質塩を溶解させたものである。当該電気メッキ法は、硫酸第一スズ；０．１９Ｍ、グルコン酸銅；適量、エチレンジアミン四酢酸二ナトリウム；適量、グルコン酸ナトリウム；０．３Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対するグルコン酸銅とエチレンジアミン四酢酸二ナトリウムの混合量比を調整してスズ−１．０％銅合金皮膜を電析させた。
【００２４】
［参考例２］
電解質３の溶媒としてγ−ブチロラクトンを使用した他は参考例１と同様にして参考例２のリチウム二次電池を得た。
【００２５】
［参考例３］
銅板表面に約１μｍ厚のスズ−６．１％銅合金皮膜を電気メッキ法により形成した負極１を用い、電解質３の溶媒としてγ−ブチロラクトンを使用した他は参考例１と同様にして参考例３のリチウム二次電池を得た。当該電気メッキ法は、硫酸第一スズ；０．１３Ｍ、グルコン酸銅；適量、エチレンジアミン四酢酸二ナトリウム；適量、グルコン酸ナトリウム；０．３Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対するグルコン酸銅とエチレンジアミン四酢酸二ナトリウムの混合量比を調整してスズ−６．１％銅合金皮膜を電析させた。
【００２６】
［比較例１］
銅板表面に約１μｍ厚のスズ皮膜を電気メッキ法により形成した負極１を用いた他は参考例２と同様にして比較例１のリチウム二次電池を得た。当該電気メッキ法は、硫酸第一スズ；０．２Ｍ、グルコン酸ナトリウム；０．６Ｍ、ｐ−アニスアルデヒド；０．１ｇ／Ｌ、ポリエチレングリコール（平均分子量７５００）；１ｇ／Ｌ、ホルマリン；０．６ｍＬ／Ｌからなる浴組成とし、浴のｐＨが６、浴温が３５℃、電流密度が２０ｍＡ／ｃｍ2の条件下で行った。
【００２７】
［特性の評価］
上記参考例１、参考例２、参考例３及び比較例１のリチウム二次電池を用いて充放電試験を行い、充放電サイクル数に対する放電容量を求め、その結果を図２に示した。かかる充放電試験の充放電条件は、充電（０．２ｍＡ／ｃｍ2、２時間）、休止（３０分），放電（０．２ｍＡ／ｃｍ2、カットオフ電圧＋１Ｖvs.Ｌｉ／Ｌｉ+）、休止（３０分）をｌサイクルとした。
【００２８】
図２のグラフに示すように、負極１として単なるスズ皮膜を用いた比較例１のリチウム二次電池は、１００サイクルにおいて充放電容量が低下した。一方、負極１としてスズ−銅合金皮膜を用いた参考例１、参考例２及び参考例３のリチウム二次電池は、サイクル数が増加しても充放電容量があまり低下しなかった。なお、上述のように負極１を評価するための正極として、リチウム酸化物ではなく、大面積の金属リチウムを用いたのは、正極の劣化の影響を受けず、負極１単体のみの性能を厳密に評価することができることからである。
【００２９】
（２）実験２
［参考例４］
銅板表面に約１μｍ厚のスズ−９．８％亜鉛合金皮膜を電気メッキ法によって形成した負極１を用いた他は参考例１と同様にして参考例４のリチウム二次電池を得た。当該電気メッキ法は、硫酸第一スズ；０．１Ｍ、酢酸亜鉛；適量、グルコン酸ナトリウム；０．４Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対する酢酸亜鉛の混合量比を調整してスズ−９．８％亜鉛合金皮膜を電析させた。
【００３０】
［参考例５］
銅板表面に約１μｍ厚のスズ−３１．６％亜鉛合金皮膜を電気メッキ法により形成した負極１を用いた他は参考例４と同様にして参考例５のリチウム二次電池を得た。当該電気メッキ法は、上記参考例４と同様の条件下で行い、硫酸第一スズに対する酢酸亜鉛の混合量比を調整してスズ−３１．６％亜鉛合金皮膜を電析させた。
【００３１】
［参考例６］
銅板表面に約１μｍ厚のスズ−３１．６％亜鉛合金皮膜を電気メッキ法で形成した上記参考例５と同様の負極１を用い、電解質３の溶媒としてγ-ブチロラクトンを用いた他は参考例４と同様にして参考例６のリチウム二次電池を得た。
【００３２】
［比較例２］
銅板表面に約１μｍ厚のスズ皮膜を電気メッキ法で形成した比較例１と同様の負極１を用いた他は参考例４と同様にして比較例２のリチウム二次電池を得た。
【００３３】
［特性の評価］
上記参考例４、参考例５、参考例６及び比較例２のリチウム二次電池を用いて充放電試験を行い、充放電サイクル数に対する放電容量を求め、その結果を図３に示した。かかる充放電試験の充放電条件は、充電（０．２ｍＡ／ｃｍ2、２時間）、休止（３０分）、放電（０．２ｍＡ／ｃｍ2、カットオフ電圧＋１Ｖvs.Ｌｉ／Ｌｉ+）、休止（３０分）を１サイクルとした。
【００３４】
図３のグラフに示すように、負極１としてスズ−９．８％亜鉛合金皮膜、溶媒としてプロピレンカーボネートを用いた参考例４のリチウム二次電池、及び負極１としてスズ−３１．６％亜鉛合金皮膜、溶媒としてプロピレンカーボネートを用いた参考例５及び負極１としてスズ−３１．６％亜鉛合金皮膜、電解質３の溶媒としてγ-ブチロラクトンを用いた参考例６のリチウム二次電池ともに良好な充放電サイクル特性を示した。
【００３５】
負極１としてスズ皮膜を用いた比較例２のリチウム二次電池は、サイクル数が増加しても充放電容量が低下せず、良好な充放電サイクル特性を示した。但し、比較例２のリチウム二次電池は、スズ皮膜からウィスカーが発生し、電極間が短絡するおそれがあるため、その使用に注意を要する。
【００３６】
（３）実験３
［参考例７］
銅板表面に約１μｍ厚のスズ−４．３％コバルト合金皮膜を電気メッキ法により形成した負極１を用いた他は参考例１と同様にして参考例７のリチウム二次電池を得た。当該電気メッキ法は、硫酸第一スズ；０．１５Ｍ、硫酸コバルト；適量、グルコン酸ナトリウム；０．４Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対する硫酸コバルトの混合量比を調整してスズ−４．３％コバルト合金皮膜を電析させた。
【００３７】
［参考例８］
銅板表面に約１μｍ厚のスズ−６．５％コバルト合金皮膜を電気メッキ法によって形成した負極１を用い、電解質３の溶媒としてγ-ブチロラクトンを用いた他は参考例１と同様にして参考例８のリチウム二次電池を得た。当該電気メッキ法は、硫酸第一スズ；０．１Ｍ、硫酸コバルト；適量、グルコン酸ナトリウム；０．４Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対する硫酸コバルトの混合量比を調整してスズ−６．５％コバルト合金皮膜を電析させた。
【００３８】
［参考例９］
銅板表面に約１μｍ厚のスズ−８．１％コバルト合金皮膜を電気メッキ法によって形成した負極１を用い、電解質３の溶媒としてγ-ブチロラクトンを用いた他は参考例７と同様にして参考例９のリチウム二次電池を得た。当該電気メッキ法は、硫酸第一スズ；０．１５Ｍ、硫酸コバルト；適量、グルコン酸ナトリウム；０．４Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対する硫酸コバルトの混合量比を調整してスズ−８．１％コバルト合金皮膜を電析させた。
【００３９】
［特性の評価］
上記参考例７、参考例８及び参考例９のリチウム二次電池を用いて充放電試験を行い、充放電サイクル数に対する放電容量を求め、その結果を図４に示した。かかる充放電試験の充放電条件は、充電（０．２ｍＡ／ｃｍ2、２時間）、休止（３０分）、放電（０．２ｍＡ／ｃｍ2、カットオフ電圧＋１Ｖvs.Ｌｉ／Ｌｉ+）、休止（３０分）を１サイクルとした。
【００４０】
図４のグラフに示すように、負極１としてスズ−４．３％コバルト合金皮膜、電解質３を構成する電解質塩としてトリフルオロメタンスルホン酸リチウム、溶媒としてプロピレンカーボネートを用いた参考例７のリチウム二次電池、及び負極１としてスズ−６．５％コバルト合金皮膜、電解質３の溶媒としてγ-ブチロラクトンを用いた参考例８、及び負極１としてスズ−８．１％コバルト合金皮膜、電解質３の溶媒としてγ-ブチロラクトンを用いた参考例９のリチウム二次電池ともに良好な充放電サイクル特性を示した。
【００４１】
（４）実験４
［実施例１］
銅板表面に約１μｍ厚のスズ−７．８％鉄合金皮膜を電気メッキ法により形成した負極１を用いた他は参考例１と同様にして実施例１のリチウム二次電池を得た。当該電気メッキ法は、硫酸第一スズ；０．１Ｍ、硫酸第一鉄；適量、グルコン酸ナトリウム；０．３Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対する硫酸第一鉄の混合量比を調整してスズ−７．８％鉄合金皮膜を電析させた。
【００４２】
［実施例２］
電解質３の溶媒としてγ-ブチロラクトンを用いた他は実施例１と同様にして実施例２のリチウム二次電池を得た。
【００４３】
［実施例３］
銅板表面に約１μｍ厚のスズ−１３．４％鉄合金皮膜を電気メッキ法で形成した負極１を用い、電解質３の溶媒としてγ-ブチロラクトンを用いた他は実施例１と同様にして実施例３のリチウム二次電池を得た。当該電気メッキ法は、硫酸第一スズ；０．１Ｍ、硫酸第一鉄；適量、グルコン酸ナトリウム；０．３Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対する硫酸第一鉄の混合量比を調整してスズ−１３．４％鉄合金皮膜を電析させた。
【００４４】
［特性の評価］
上記実施例１、実施例２及び実施例３のリチウム二次電池を用いて充放電試験を行い、充放電サイクル数に対する放電容量を求め、その結果を図５に示した。かかる充放電試験の充放電条件は、充電（０．２ｍＡ／ｃｍ2、２時間）、休止（３０分）、放電（０．２ｍＡ／ｃｍ2、カットオフ電圧＋１Ｖvs.Ｌｉ／Ｌｉ+）、休止（３０分）を１サイクルとした。
【００４５】
図５のグラフに示すように、負極１としてスズ−７．８％鉄合金皮膜、溶媒としてプロピレンカーボネートを用いた実施例１のリチウム二次電池、及び負極１としてスズ−７．８％鉄合金皮膜、電解質３の溶媒としてγ-ブチロラクトンを用いた実施例２のリチウム二次電池、及び負極１としてスズ−１３．４％鉄合金皮膜、電解質３の溶媒としてγ-ブチロラクトンを用いた実施例３のリチウム二次電池ともに良好な充放電サイクル特性を示した。
【００４６】
（５）実験５
［参考例１０］
図６に示すように、銅板表面に約ｌμｍ厚のスズ−１．０％銅合金皮膜を電気メッキ法により形成した負極４と、金属リチウムからなる正極５と、電解質及びセパレーターからなる隔離層６と、負極４をカバーする負極ケース７と、正極５をカバーする正極ケース８と、負極ケース７と正極ケース８とを絶縁する絶縁体９とを装備した参考例１０の実験用コイン型リチウム二次電池を得た。この電解質は、エチレンカーボネートおよびジエチルカーボネートを１：１で混合した溶媒に１Ｍのヘキサフルオロリン酸リチウムの電解質塩を溶解させたものである。また負極４は、上記参考例１の負極１と同様に作製した。
【００４７】
［参考例１１］
銅板表面に約１μｍ厚のスズ−９．８％亜鉛合金皮膜を電気メッキ法により形成した負極４を用いた他は参考例１０と同様にして参考例１１のコイン型リチウム二次電池を得た。当該負極４は、参考例４の負極１と同様に作製した。
【００４８】
［実施例４］
銅板表面に約１μｍ厚のスズ−７．８％鉄合金皮膜を電気メッキ法により形成した負極４を用いた他は参考例１０と同様にして実施例４のコイン型リチウム二次電池を得た。当該負極４は、実施例１の負極１と同様に作製した。
【００４９】
［特性の評価］
上記参考例１０、参考例１１及び実施例４のコイン型リチウム二次電池を用いて充放電試験を行い、充放電サイクル数に対する放電容量を求め、その結果を図７に示した。かかる充放電試験の充放電条件は、充電（０．２ｍＡ／ｃｍ2、２時間）、休止（３０分）、放電（０．２ｍＡ／ｃｍ2、カットオフ電圧＋１Ｖvs.Ｌｉ／Ｌｉ+）、休止（３０分）を１サイクルとした。
【００５０】
図７のグラフに示すように、負極４としてスズ−１．０％銅合金皮膜、電解質を構成する電解質塩としてヘキサフルオロリン酸リチウム、溶媒としてエチレンカーボネートおよびジエチルカーボネートを１：１で混合した溶媒を用いた参考例１０のリチウム二次電池、及び負極４としてスズ−９．８％亜鉛合金皮膜を用いた参考例１１のリチウム二次電池、及び負極４としてスズ−７．８％鉄合金皮膜を用いた実施例４のリチウム二次電池ともに良好な充放電サイクル特性を示した。
【００５１】
なお、上述のように負極４を評価するための正極として、リチウム酸化物ではなく、多量の金属リチウムを用いたのは、正極の劣化の影響を受けず、負極４単体のみの性能を厳密に評価することができることからである。
【００５２】
（６）実験６
［参考例１２］
銅板表面に約ｌμｍ厚のスズ−３．７％コバルト合金皮膜を電気メッキ法によって形成した負極４を用い、電解質を構成する電解質塩としてホウフッ化リチウム、溶媒としてプロピレンカーボネートを用いた他は参考例１０と同様にして参考例１２のコイン型リチウム二次電池を得た。当該電気メッキ法は、硫酸第一スズ；０．１７Ｍ、硫酸コバルト；適量、グルコン酸ナトリウム；０．４Ｍ、ポリエチレングリコール（平均分子量２００００）；ｌｇ／Ｌからなる浴組成とし、浴のｐＨが４、浴温が３５℃、電流密度が１０ｍＡ／ｃｍ2の条件下で行い、硫酸第一スズに対する硫酸コバルトの混合量比を調整してスズ−３．７％コバルト合金皮膜を電析させた。
【００５３】
［実施例５］
銅板表面に約１μｍ厚のスズ−７．８％鉄合金皮膜を電気メッキ法によって形成した負極４を用い、電解質を構成する電解質塩としてトリフルオロメタンスルホン酸イミドリチウムを用いた他は参考例１２と同様にして実施例５のコイン型リチウム二次電池を得た。当該負極４は、実施例１の負極１と同様に作製した。
【００５４】
［特性の評価］
上記参考例１２及び実施例５のコイン型リチウム二次電池を用いて充放電試験を行い、充放電サイクル数に対する放電容量を求め、その結果を図８に示した。かかる充放電試験の充放電条件は、充電（０．２ｍＡ／ｃｍ2、２時間）、休止（３０分）、放電（０．２ｍＡ／ｃｍ2、カットオフ電圧＋１Ｖvs.Ｌｉ／Ｌｉ+）、休止（３０分）を１サイクルとした。
【００５５】
図８のグラフに示すように、負極４としてスズ−３．７％コバルト合金皮膜、電解質を構成する電解質塩としてホウフッ化リチウム、溶媒としてプロピレンカーボネートを用いた参考例１２のリチウム二次電池、及び負極４としてスズ−７．８％鉄合金皮膜、電解質を構成する電解質塩としてトリフルオロメタンスルホン酸イミドリチウム、溶媒としてプロピレンカーボネートを用いた実施例５のリチウム二次電池ともに良好な充放電サイクル特性を示した。
【００５６】
なお、上述の実験に使用したリチウム二次電池は、実験及び製造の容易性を考慮して図１及び図６に示すような簡易な構造にしたが、本発明のリチウム二次電池はかかる構造に限定されるものではなく、例えば、円筒型、角型、扁平型などの形状も可能であり、上記と同様の作用効果が得られる。また以上に示した各実験において、負極４の性能を評価するために正極に全属リチウムを用いたが、正極としてリチウム酸化物を用いることも可能であり、金属リチウムの代わりにリチウム酸化物を用いると、従来よりも長寿命のリチウム二次電池を得ることができる。
【００５７】
【発明の効果】
以上説明したように、本発明のリチウム二次電池用負極及びこれを用いたリチウム二次電池によれは、電流密度及びエネルギー密度を向上させることができ、充放電サイクル特性も優れたものにすることができる。さらに、負極からウィスカーが発生することを防止し、安全性を向上させることができる。
【図面の簡単な説明】
【図１】  本発明の実施例に係るリチウム二次電池を示す概略構成図である。
【図２】  実験１の充放電試験結果であるサイクル数と放電容量との関係を示すグラフである。
【図３】  実験２の充放電試験結果であるサイクル数と放電容量との関係を示すグラフである。
【図４】  実験３の充放電試験結果であるサイクル数と放電容量との関係を示すグラフである。
【図５】  実験４の充放電試験結果であるサイクル数と放電容量との関係を示すグラフである。
【図６】  本発明の実施例に係るコイン型リチウム二次電池を示す概略構成図である。
【図７】  実験５の充放電試験結果であるサイクル数と放電容量との関係を示すグラフである。
【図８】  実験６の充放電試験結果であるサイクル数と放電容量との関係を示すグラフである。
【符号の説明】
１ 負極
２ 正極
３ 電解質
４ 負極
５ 正極
６ 隔離層
７ 負極ケース
８ 正極ケース
９ 絶縁体
【図１】
0004206441.tif 000003
【図２】
0004206441.tif 000004
【図３】
0004206441.tif 000005
【図４】
0004206441.tif 000006
【図５】
0004206441.tif 000007
【図６】
0004206441.tif 000008
【図７】
0004206441.tif 000009
【図８】
0004206441.tif 000010